(57)【要約】【課題】長期間にわたり粘度が安定している電池電極用組成物を提供し、結着力が安定して優れる電極を得て、電池特性の良好な電池を得る。【解決手段】５−クロロ−２−メチル−４−イソチアゾリン−３−オン、２−メチル−４−イソチアゾリン−３−オン、１，２−ベンゾイソチアゾリン−３−オンからなる群より選ばれる１種以上を含む電池電極用組成物を用いることにより、長期間にわたり粘度が安定しており、結着力が安定して優れる電極。【選択図】なし【特許請求の範囲】
【請求項１】
バインダーと、２−メチル−４−イソチアゾリン−３−オンと、を含むリチウムイオン二次電池電極用組成物であって、
前記バインダーは、不飽和カルボン酸モノマーを用いて変性された共重合体である共役ジエン系ゴムラテックスである、
リチウムイオン二次電池電極用組成物（キレート化合物又はα−メチルスチレンダイマーを含有するものを除く）。
【請求項２】
２，２−ジブロモ−３−ニトリロプロピオンアミド、２−ｎ−オクチル４−イソチアゾリン−３−オン、２−ブロモ−２−ニトロプロパン−１，３−ジオール、２，２−ジブロモ−２−ニトロエタノールからなる群より選ばれる１種以上を含む請求項１に記載のリチウムイオン二次電池電極用組成物。
【請求項３】
バインダーと、２−メチル−４−イソチアゾリン−３−オンと、を含むリチウムイオン二次電池電極用バインダー組成物であって、
前記バインダーは、不飽和カルボン酸モノマーを用いて変性された共重合体である共役ジエン系ゴムラテックスである、
リチウムイオン二次電池電極用バインダー組成物（キレート化合物又はα−メチルスチレンダイマーを含有するものを除く）。
【請求項４】
２，２−ジブロモ−３−ニトリロプロピオンアミド、２−ｎ−オクチル４−イソチアゾリン−３−オン、２−ブロモ−２−ニトロプロパン−１，３−ジオール、２，２−ジブロモ−２−ニトロエタノールからなる群より選ばれる１種以上を含む請求項３に記載のリチウムイオン二次電池電極用バインダー組成物。
【発明の詳細な説明】
【技術分野】
【０００１】
本発明は電池電極用組成物及び電池電極用バインダー組成物に関する。
【背景技術】
【０００２】
近年、電子機器の小型化がますます進んでいる。リチウムイオン若しくは、水素を可逆的に吸蔵放出する物質を電極に用いたリチウムイオン二次電池若しくは、ニッケル水素電池などは、軽量でエネルギー密度が高く、携帯電話やノートパソコンなどの携帯型電子機器用の中心的な電源として重要性が増している。これらの二次電池電極は、いずれも活物質を金属基材（以下、集電体という）上に塗布した構造を持ち、活物質を集電体に結着する結着剤として通常、ポリマーバインダーが利用されている。このポリマーバインダーには、活物質との結着性、電解液への耐性及び、電気化学的な環境下での安定性などが求められる。特にリチウムイオン二次電池の場合、従来から、ポリフッ化ビニリデンなどのフッ素系のポリマーをＮ−メチル−２−ピロリドンなどの溶剤に溶解し、バインダーとして使用しているが、電極乾燥工程において、バインダーの電極表面への偏析が起こりやすく、結着力が不足する問題があり、改良が望まれている。例えば特開平０４−５１４５９号公報（特許文献１）には非フッ素系の水性分散体からなる電極用バインダー、および電極用塗料組成物を用いることで、バインダーの偏析を抑制し、結着力の良好な電極を提供することが可能とされている。しかしながら、塗料組成物の水系化により、粘度などの塗料の長期安定性が不足する懸念がある。また、国際公開ＷＯ２００４／１０７４８１号公報（特許文献２）には、特定の重合方法において、バインダーと分散剤を複合化することで、バインダー組成物、および塗料組成物の安定性を改善することが提案されている。
【先行技術文献】
【特許文献】
【０００３】
【特許文献１】特開平０４−５１４５９号公報
【０００４】
【特許文献２】国際公開ＷＯ２００４／１０７４８１号公報
【発明の概要】
【発明が解決しようとする課題】
【０００５】
しかしながら、上記バインダーを含有する電池電極用組成物あるいはバインダー自身のｐＨや粘度などの安定性が十分とはいえない。
本発明の目的は、長期にわたり粘度などの経時変化が少ない電池電極用組成物を提供することにある。その結果として、結着力などに優れた電極、電池特性の良好な電池を提供することにある。
【課題を解決するための手段】
【０００６】
上記した課題を解決するため、本発明の電池電極用組成物は、５−クロロ−２−メチル−４−イソチアゾリン−３−オン、２−メチル−４−イソチアゾリン−３−オン、１，２−ベンゾイソチアゾリン−３−オンからなる群より選ばれる１種以上を含有することを特徴とする。
【発明の効果】
【０００７】
本発明の電池電極用組成物は、長期間にわたり粘度等の物性が安定であり、結着力などの品質が非常に安定した電極を得ることが可能となり、その結果として電池特性の良好な電池が得られる。
【発明を実施するための形態】
【０００８】
本発明の電池電極用組成物は、５−クロロ−２−メチル−４−イソチアゾリン−３−オン、２−メチル−４−イソチアゾリン−３−オン、１，２−ベンゾイソチアゾリン−３−オンからなる群より選ばれる１種以上を含有する。
【０００９】
また、５−クロロ−２−メチル−４−イソチアゾリン−３−オン、２−メチル−４−イソチアゾリン−３−オン、１，２−ベンゾイソチアゾリン−３−オン、２，２−ジブロモ−３−ニトリロプロピオンアミド、２−ｎ−オクチル４−イソチアゾリン−３−オンからなる群より選ばれる１種以上を含有することがホルムアルデヒド非放出の観点から好ましい。
【００１０】
さらには、５−クロロ−２−メチル−４−イソチアゾリン−３−オン、２−メチル−４−イソチアゾリン−３−オン、１，２−ベンゾイソチアゾリン−３−オン、２，２−ジブロモ−３−ニトリロプロピオンアミド、２−ｎ−オクチル４−イソチアゾリン−３−オン、２−ブロモ−２−ニトロプロパン−１，３−ジオール、２，２−ジブロモ−２−ニトロエタノールからなる群より選ばれる１種以上を含有することが電池電極用組成物の長期安定性維持効果の観点からさらに好ましい。
【００１１】
上記化合物の添加量については特に限定されないが、電池電極用組成物の固形分に対して０．００００１〜１重量部、または電池電極用バインダーの固形分に対して０．００１〜１０重量部が好ましい。電池電極用組成物に対して０．００００１重量部未満、または電池電極用バインダーの固形分に対して０．００１重量部未満では、電池電極用組成物の経時安定効果が発現しづらい傾向にあり、電池電極用組成物に対して1重量部、または電池電極用バインダーの固形分に対して１０重量部を超えると、結着力が低下する傾向にあり、好ましくない。電池電極用組成物の固形分に対して０．０００１〜０．１重量部、または電池電極用バインダーの固形分に対して０．０１〜１重量部がさらに好ましい。
【００１２】
なお、本発明において、電池電極用組成物に上記した化合物を含有させる方法としては、これらを電池電極用組成物に直接添加してもよく、また、これらの物質をバインダーにあらかじめ含有させた電池電極用バインダー組成物を電池電極用組成物に添加させる方法のいずれでもよい。
【００１３】
本発明の電池電極用組成物に使用するバインダーとしては、特に制限されないが、スチレン・ブタジエンゴム（ＳＢＲ）、アクリロニトリル・ブタジエンゴム（ＮＢＲ）、メタクリル酸メチル・ブタジエンゴム（ＭＢＲ）、ブタジエンゴム（ＢＲ）などの共役ジエン系ゴムラテックスや、（メタ）アクリル酸エステルを主モノマーとしたアクリルゴムラテックスなどの水系エマルションなどが挙げられ、１種または２種以上使用することができる。また、これらの共重合体は、不飽和カルボン酸モノマーなどの官能基含有モノマーを用いて変性されていることが、電池電極用組成物の粘度安定性の観点から、さらに好ましい。
【００１４】
本発明の電池電極用組成物は、正極、負極それぞれの活物質とバインダーを含有する。活物質の種類は特に限定されないが、例えば、非水電解液二次電池の場合、黒鉛、炭素繊維、樹脂焼成炭素、リニア・グラファイト・ハイブリット、コークス、熱分解気層成長炭素、フルフリルアルコール樹脂焼成炭素、ポリアセン系有機半導体、メソカーボンマイクロビーズ、メソフェーズピッチ系炭素、黒鉛ウィスカー、擬似等方性炭素、天然素材の焼成体、およびこれらの粉砕物等の炭素質材料、ＭｎＯ２、Ｖ２Ｏ５などの遷移金属酸化物、ＬｉＣｏＯ２、ＬｉＭｎＯ２、ＬｉＮｉＯ２などのリチウムを含む複合酸化物などがあげられ、１種あるいは２種以上を混合して使用することができる。
【００１５】
本発明の電池電極用組成物は、活物質１００重量部（固形分）に対してバインダーを０．１〜１０重量部（固形分）、さらに好ましくは１〜７重量部（固形分）の割合で使用することが好ましい。バインダーの配合量が０．１重量部未満では、集電体などに対する良好な結着力が得られない傾向があり、１０重量部を超えると電池として組み立てた際に過電圧が著しく上昇し、電池特性に悪影響をおよぼす傾向があり、好ましくない。
【００１６】
本発明の電池電極用組成物には、必要に応じて、水溶性増粘剤などの各種添加剤が添加されていてもよい。例えば、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼインなどの水溶性増粘剤、ヘキサメタリン酸ソーダ、トリポリリン酸ソーダ、ピロリン酸ソーダ、ポリアクリル酸ソーダなどの分散剤、ラテックスの安定化剤としてのノニオン性、アニオン性界面活性剤などが挙げられる。
【００１７】
本発明の電池電極用組成物は、集電体に塗布、乾燥して電池電極として用いるものである。また、電池電極用組成物を集電体に塗布する方法としてはリバースロール法、コンマバー法、グラビヤ法、エアーナイフ法など任意のコーターヘッドを用いることができ、乾燥方法としては放置乾燥、送風乾燥機、温風乾燥機、赤外線加熱機、遠赤外線加熱機などが使用できる。
【００１８】
本発明の電池電極用組成物を用いて電池を製造する際に使用される集電体、セパレーター、非水系電解液、端子、絶縁体、電池容器等については既存のものが特に制限無く使用可能である。
【実施例】
【００１９】
以下、実施例を挙げて本発明をさらに具体的に説明するが、本発明はその要旨を変更しない限り、これらの実施例に限定されるものではない。なお実施例中、割合を示す部および％は重量基準によるものである。また実施例における諸物性の評価は次の方法に拠った。
【００２０】
共重合体ラテックスＡの作製
耐圧性の重合反応機に、窒素雰囲気下で、１，３−ブタジエン２部、スチレン４部、アクリロニトリル１．５部、メタクリル酸メチル１部、ヒドロキシエチルアクリレート２部、アクリル酸０．６部、フマル酸１．９部、ｔ−ドデシルメルカプタン０．０５部、シクロヘキセン５部、ドデシルベンゼンスルホン酸ナトリウム０．６部、純水１００部を加えて５０度に昇温した後に、過硫酸カリウム１部を加えて重合を開始した。重合開始から３時間後に１，３−ブタジエン２０部、スチレン４２部、アクリロニトリル１５部、メタクリル酸メチル１０部、ｔ−ドデシルメルカプタン０．４５部、ドデシルベンゼンスルホン酸ナトリウム０．２部、純水２０部を添加し、重合反応槽温度を６０度に昇温し、重合を継続した。重合開始から１２時間後に重合を停止し、水酸化ナトリウム水溶液でｐＨを７．５に調整した。その後に、９０℃にて水蒸気蒸留を１５時間行い、未反応単量体および他の低沸点化合物を除去して、数平均粒子径１６０ｎｍ、ゲル含有量８５％の共重合体ラテックスＡを得た。
【００２１】
＜実施例１〜１５＞
負極用組成物の作成
負極活物質として平均粒子径が２０μｍの天然黒鉛を使用し、天然黒鉛１００重量部に対して、増粘剤としてカルボキシメチルセルロース水溶液を固形分で１重量部、バインダーとして共重合体ラテックスＡを固形分で２重量部、表１及び表２に示した量の化合物を添加し、全固形分が４０％となるように適量の水を加えて混練し、負極用組成物を調製した。
ここで、実施例１３においては、まず、共重合体ラテックスＡの固形分１００重量部に対し、２−メチル−４−イソチアゾリン−３−オンを０．２重量部添加し、十分に攪拌した共重合体ラテックスＡ’を調製した。この共重合体ラテックスＡ’を共重合体ラテックスＡの代わりに添加した以外は、実施例１と同様に負極用組成物を作成した。
【００２２】
負極シートの作成
各々の負極用組成物を集電体となる厚さ２０μｍの銅箔に塗布し、１２０℃で５分間乾燥後、室温でプレスして、塗工層の厚みが８０μｍの負極を得た。
【００２３】
【表１】
2018029075.tif 000002
【００２４】
【表２】
2018029075.tif 000003
【００２５】
共重合体ラテックスＢの作製
耐圧性の重合反応機に、窒素雰囲気下で、ブチルアクリレート７部、メタクリル酸メチル１部、ヒドロキシエチルアクリレート１部、イタコン酸２部、アクリル酸２部、エチレングリコールジメタクリレート０．５部、シクロヘキセン０．３部、ドデシルベンゼンスルホン酸ナトリウム０．２部、純水１００部を加えて６５度に昇温した後に、過硫酸カリウム０．８部を加えて重合を開始した。重合開始から１時間後にブチルアクリレート５０部、メタクリル酸メチル１３部、スチレン１１部、アクリルアミド３部、ヒドロキシエチルアクリレート２部、メタクリル酸５部、エチレングリコールジメタクリレート２．５部、ｔ−ドデシルメルカプタン０．０２部、ドデシルベンゼンスルホン酸ナトリウム０．５部、純水２０部を添加し、重合反応槽温度を７０度に昇温し、重合を継続した。重合開始から６時間後に重合を停止し、水酸化ナトリウム水溶液でｐＨを７．５に調整した。その後に、９０℃にて水蒸気蒸留を１５時間行い、未反応単量体および他の低沸点化合物を除去して、数平均粒子径２３０ｎｍ、ゲル含有量８５％の共重合体ラテックスＢを得た。
【００２６】
＜実施例１６〜３０＞
正極用組成物の作成
正極活物質として、ＬｉＣｏＯ２を１００重量部、導電剤としてアセチレンブラックを５重量部、増粘剤としてカルボキシメチルセルロース水溶液を固形分で１重量部、バインダーとして共重合体ラテックスＢを固形分で２重量部、表３及び表４に示す量の化合物とを添加し、全固形分が４０％となるように適量の水を加えて混練し、正極用組成物を調製した。
ここで、実施例２８においては、まず、共重合体ラテックスＢの固形分１００重量部に対し、２−メチル−４−イソチアゾリン−３−オンを０．２重量部添加し、十分に攪拌した共重合体ラテックスＢ’を調製した。この共重合体ラテックスＢ’を共重合体ラテックスＢの代わりに添加した以外は、実施例１６と同様に負極用組成物を作成した。
【００２７】
正極シートの作成
各々の正極用組成物を集電体として、厚さ２０μｍのアルニミウム箔に塗布し、１２０℃で５分間乾燥後、室温でプレスして、塗工層の厚みが８０μｍの正極を得た。
【００２８】
【表３】
2018029075.tif 000004
【００２９】
【表４】
2018029075.tif 000005
【００３０】
電池電極用組成物の粘度の経時変化（経時安定性）
上記にて得られた電池電極用組成物の作製直後の粘度と、室温放置１週間後のＢ型粘度を東機産業株式会社製ＴＶＢ−１０Ｍにて測定（６０ｒｐｍ、４号ローター）し、下記式より電池電極用組成物の粘度の経時変化値Ｒを求め、結果を表１〜表４に示した。なお、室温放置１週間後の電池電極用組成物については、スパチュラにて泡が入らない程度の速さで、見た目の粘度が一定になるまで十分に攪拌してから測定した。
Ｒ  ＝  ｜室温放置１週間後粘度−作製直後粘度｜／作製直後粘度
【００３１】
結着力（１８０°はく離強度）の測定
上記の方法で得られた電極シートを７ｃｍ×２ｃｍの短冊状に切り出し、集電体側に厚み１ｍｍの鋼板を両面テープで接着し、塗工層側にセロハン粘着テープを貼り付け、引張試験機にて１００ｍｍ／ｍｉｎの速さで１８０°方向にはく離させる際の応力を測定した。結果を表１〜表４に示した。
【００３２】
表１から表４に示すとおり、本願発明の電池電極用組成物は、粘度の経時変化値が小さく粘度の安定性に優れる。また本願発明の電池電極用組成物を塗布して得られる電極の結着力にも優れている。
比較例においては、いずれも本願で規定する化合物を含有しておらず、粘度安定性が大きく劣り、結着力も劣っていることが明らかである。
【００３３】
なお、上記発明は、本発明の例示の実施形態として提供したが、これは単なる例示にすぎず、限定的に解釈してはならない。当該技術分野の当業者によって明らかな本発明の変形例は、後記特許請求の範囲に含まれるものである。
【産業上の利用可能性】
【００３４】
上記の通り、本発明の電池電極用組成物は、長期間にわたり粘度が安定しており、結着力が安定して優れる電極を得ることが可能となる。その結果として電池特性の良好な電池が得られ、極めて有用である。
【手続補正書】
【提出日】平成29年11月22日(2017.11.22)
【手続補正１】
【補正対象書類名】特許請求の範囲
【補正対象項目名】全文
【補正方法】変更
【補正の内容】
【特許請求の範囲】
【請求項１】
バインダーと、２−メチル−４−イソチアゾリン−３−オンと、を含むリチウムイオン二次電池電極用組成物であって、
前記バインダーは、ヒドロキシエチルアクリレートを用いて変性された共重合体である共役ジエン系ゴムラテックスである、
リチウムイオン二次電池電極用組成物（キレート化合物又はα−メチルスチレンダイマーを含有するものを除く）。
【請求項２】
２，２−ジブロモ−３−ニトリロプロピオンアミド、２−ｎ−オクチル４−イソチアゾリン−３−オン、２−ブロモ−２−ニトロプロパン−１，３−ジオール、２，２−ジブロモ−２−ニトロエタノールからなる群より選ばれる１種以上を含む請求項１に記載のリチウムイオン二次電池電極用組成物。
【請求項３】
バインダーと、２−メチル−４−イソチアゾリン−３−オンと、を含むリチウムイオン二次電池電極用バインダー組成物であって、
前記バインダーは、ヒドロキシエチルアクリレートを用いて変性された共重合体である共役ジエン系ゴムラテックスである、
リチウムイオン二次電池電極用バインダー組成物（キレート化合物又はα−メチルスチレンダイマーを含有するものを除く）。
【請求項４】
２，２−ジブロモ−３−ニトリロプロピオンアミド、２−ｎ−オクチル４−イソチアゾリン−３−オン、２−ブロモ−２−ニトロプロパン−１，３−ジオール、２，２−ジブロモ−２−ニトロエタノールからなる群より選ばれる１種以上を含む請求項３に記載のリチウムイオン二次電池電極用バインダー組成物。